본 발명 의 2 차 전지 용 음극 재의 탭 밀도 는 0 . 6 g / ㎤ 이상 인 것 이 바람직 하 며 , 더욱 바람직 하 게 는 0 . 6 내지 1 . 5 g / ㎤ 인 것 이 다 . 상기 탭 밀도 범위 에 있 어서 , 상기 하한가 미만 일 경우 에 는 전해액 의 침투 를 방해 하 고 , 충전 밀도 가 낮 아 져 바람직 하 지 않 으며 , 상기 상한가 를 초과 할 경우 에 는 입자 크기 가 다양 하 기 때문 에 전극 제조 시 공정 성 이 저하 되 어 바람직 하 지 않 다 .